(57)【要約】【課題】ひび割れや欠損等の破損の発生を効果的に防いでガラス板の安全性や強度等の品質を保持しつつ、大規模な周辺設備を必要とせずにガラス板の切断面の処理工程にかかる時間を短縮できる切断面の処理装置及び処理方法を提供する。【解決手段】ガラス板の切断面の表面に照射される短パルスレーザ光を発振する光源と、そのレーザ光を誘導する誘導手段と、照射される切断面の表面において、短パルスレーザ光の照射範囲が瞬間的に蒸発されるように、超短パルスレーザ光のエネルギー密度を調整する手段と、短パルスによってガラス板の周辺領域が破損されることのないように、ガラス板の切断部周辺に熱を加える加熱手段を備える。【選択図】図１
2010099708.tif 000002
【特許請求の範囲】
【請求項１】
被切断材の切断面に短パルスレーザ光を照射して、前記切断面の角部でレーザアブレーションを生じさせて前記角部の面取りを行うことを特徴とする被切断材の切断面処理方法。
【請求項２】
前記被切断材が高脆性非金属材料であることを特徴とする請求項１記載の被切断材の切断面処理方法。
【請求項３】
前記短パルスレーザ光を前記被切断材に対し、前記角部の長手方向に沿って相対的に走査することで、前記角部の長手方向に沿って前記面取りを行うことを特徴とする請求項１記載の被切断材の切断面処理方法。
【請求項４】
前記短パルスレーザ光に先行して前記切断面の角部を部分的に予備加熱する加熱手段により加熱部分を走査しつつ予備加熱し、該予備加熱手段による加熱部分の後方側域に重ねて前記短パルスレーザ光を走査しつつ照射することを特徴とする請求項３記載の被切断材の切断面処理方法。
【請求項５】
前記加熱手段が、前記被切断材の吸収帯波長となる波長を有する予備加熱レーザ光の照射部分により前記被切断材を部分的に予備加熱するものであることを特徴とする請求項４記載の被切断材の切断面処理方法。
【請求項６】
２つの前記被切断材の各切断面が隣り合った状態で前記短パルスレーザ光を走査しつつ照射することにより２つの前記切断面を同時に処理することを特徴とする請求項３〜５のいずれかに記載の被切断材の切断面処理方法。
【請求項７】
被切断材の切断面に照射するレーザ光を出力する光源と、前記レーザ光を誘導する手段とを備え、前記レーザ光は、該レーザ光の照射によって前記切断面の照射部分が瞬間的に蒸発するエネルギー密度で照射されるものであることを特徴とする被切断材の切断面処理装置。
【請求項８】
前記光源から出力される前記レーザ光を該レーザ光の照射によって前記切断面の照射部分が瞬間的に蒸発する前記エネルギー密度に調整する手段を備えることを特徴とする請求項７記載の被切断材の切断面処理装置。
【請求項９】
前記レーザ光を、前記被切断材に対し前記切断面長手方向に相対的に走査させる走査手段を備えることを特徴とする請求項７記載に被切断材の切断面処理装置。
【請求項１０】
前記レーザ光のパルス幅が１００ピコ秒以下であることを特徴とする請求項７記載の被切断材の切断面処理装置。
【請求項１１】
前記レーザ光が被切断材に照射されて該被切断材の一部が蒸発して発生する粉体を吸引する手段を備えることを特徴とする請求項７記載の被切断材の切断面処理装置。
【請求項１２】
前記レーザ光が前記被切断材に照射される前に、該被切断材を予備加熱する加熱手段を備えることを特徴とする請求項７記載の被切断材の切断面処理装置。
【請求項１３】
前記加熱手段が、前記被切断材の吸収帯波長となる波長を有する予備加熱レーザ光により前記被切断材を予備加熱するものであることを特徴とする請求項１２記載の被切断材の切断面処理装置。
【請求項１４】
前記予備加熱により略最高温度に達した前記切断面の部分に前記レーザ光を照射し蒸発させることを特徴とする請求項１２または１３に記載の被切断材の切断面処理装置。
【請求項１５】
前記レーザ光を前記走査方向と交差する方向に繰り返し移動させて前記被切断材の蒸発領域を調整可能なレーザ光移動手段を備えることを特徴とする請求項７記載の被切断材の切断面処理装置。
【請求項１６】
前記レーザ光は、前記被切断材の表面に対して垂直に照射されることを特徴とする請求項７記載の被切断材の切断面処理装置。
【請求項１７】
前記レーザ光の走査に先行して、前記レーザ光の走査とともに切断位置を移動させて前記被切断材を切断する切断手段を備えることを特徴とする請求項７記載の被切断材の切断面処理装置。
【発明の詳細な説明】
【技術分野】
【０００１】
本発明は高脆性非金属材料製などの被切断材における切断面をレーザ光の照射により処理する処理方法および処理装置に関するものである。
【背景技術】
【０００２】
ガラスなどの高脆性非金属材料では、所定の形状や寸法などに切断した後、切断面、特に角部の面取りが必要とされる場合がある。該面取りの方法としては、従来、研磨工具が用いられてきたが、研磨工具に使用に代えてレーザ光を利用したものが提案されている（例えば特許文献１、２参照）。
【０００３】
特許文献１で示される方法では、図７に示すように、ガラス部材２１の全体を常温より高い所定温度に保持した状態で、レーザ光２２を該レーザ光２２の照射スポット２２ａが該角部２１ａの全長のうちの少なくとも一部分にわたって移動するように、上記ガラス部材２１に照射することにより、角部２１の照射部分をその他の部分よりさらに高温に加熱して軟化させて面取りするようにしている。
【０００４】
特許文献２で示される方法では、材料を部分的に予熱して、処理対象となる角部にレーザ光を照射することで該角部を溶融し軟化させる。この軟化によって角部が丸くなって面取りがなされる。
具体的には、図８に示すように、ガラス基板３０の側縁における面取り予定のエッジ部３１に一方の端部が位置する楕円形状の第１レーザスポットＬＳ１が形成される。第１レーザスポットＬＳ１の長軸は、エッジ部に対して角度θだけ傾斜した状態になっており、他方の端部は、エッジ部３１の近傍部分に位置している。第１レーザスポットＬＳ１の熱エネルギー強度は、エッジ部３１の近傍部分に位置する端部が小さく、面取り予定のエッジ部３１上に位置される端部において最大になっている。ガラス基板３０がＸ方向に移動されると、第１レーザスポットＬＳ１によって、ガラス基板３０のエッジ部３１の近傍部分が予熱された後に、エッジ部３１が溶融されて面取りされる。また、エッジ部３１が溶融されて面取りされた後、第２レーザスポットＬＳ２によって加熱し、ガラス基板３０をアニールすることによって、残留応力を緩和し、微細クラックの発生を防止している。これにより、ガラス基板のエッジ部３１を、クラックを発生させることなく、確実に面取りすることができるとしている。
【特許文献１】特開平２−２４１６８４号公報
【特許文献２】再公表特許ＷＯ２００３−１５９７６号公報
【発明の開示】
【発明が解決しようとする課題】
【０００５】
しかし、従来のレーザを使った面取り方法では、ガラスを溶融させて切断面をＲ面にするため、溶融部で欠損や形状に垂れなどが生じて形状精度が損なわれるという問題がある。さらに、ガラスが部分的に加熱されることで、残留歪が発生し、微細クラックなどを招くので、残留歪みを取り除く必要があり、このために時間を掛けて徐冷するなどの手段が必要になるが、徐冷のために長い時間を要し、効率が悪い。また、ガラスのサイズが大きくなると、残留応力が積算されて、ガラスが残留応力に耐え切れずに破壊されてしまう問題もある。
残留歪みに対しては、特許文献１に示されるように、ガラス全体を予め加熱しておくことにより残留歪の発生を回避することができるが、ガラス全体を加熱するのは時間がかかり生産性に問題がある。また、特許文献２に示すように角部の処理後にさらにレーザ光を照射してアニールすることも残留歪みの緩和に効果があるが、その効果には限度があり、上記のようにガラスのサイズが大きくなると、残留歪みの影響を十分に排除することが難しくなる。
【０００６】
この発明は上記のような従来のものの課題を解決するためになされたものであり、ガラス、セラミック、或いは半導体材料等の被切断材をレーザ光によって瞬間的に蒸発させることにより、被切断材の欠損や熱影響による残留歪を残すことなく切断面を処理することができる方法および装置を提供することを目的としている。
【課題を解決するための手段】
【０００７】
すなわち、本発明の被切断材の切断面処理方法のうち、第１の発明は、被切断材の切断面に短パルスレーザ光を照射して、前記切断面の角部でレーザアブレーションを生じさせて前記角部の面取りを行うことを特徴とする。
【０００８】
第２の本発明の被切断材の切断面処理方法は、前記第１の本発明において、前記被切断材が高脆性非金属材料であることを特徴とする。
【０００９】
第３の本発明の被切断材の切断面処理方法は、前記第１の本発明において、前記短パルスレーザ光を前記被切断材に対し、前記角部の長手方向に沿って相対的に走査することで、前記角部の長手方向に沿って前記面取りを行うことを特徴とする。
【００１０】
第４の本発明の被切断材の切断面処理方法は、前記第３の本発明において、前記短パルスレーザ光に先行して前記切断面の角部を部分的に予備加熱する加熱手段により加熱部分を走査しつつ予備加熱し、該予備加熱手段による加熱部分の後方側域に重ねて前記短パルスレーザ光を走査しつつ照射することを特徴とする。
【００１１】
第５の本発明の被切断材の切断面処理方法は、前記第４の本発明において、前記加熱手段が、前記被切断材の吸収帯波長となる波長を有する予備加熱レーザ光の照射部分により前記被切断材を部分的に予備加熱するものであることを特徴とする。
【００１２】
第６の本発明の被切断材の切断面処理方法は、前記第３〜５のいずれかの本発明において、２つの被切断材の各切断面が隣り合った状態で前記短パルスレーザ光を走査しつつ照射することにより２つの切断面を同時に処理することを特徴とする。
【００１３】
第７の本発明の被切断材の切断面処理装置は、被切断材の切断面に照射するレーザ光を出力する光源と、前記レーザ光を誘導する手段とを備え、前記レーザ光は、該レーザ光の照射によって前記切断面の照射部分が瞬間的に蒸発するエネルギー密度で照射されるものであることを特徴とする。
【００１４】
第８の本発明の被切断材の切断面処理装置は、前記第７の本発明において、前記光源から出力される前記レーザ光を該レーザ光の照射によって前記切断面の照射部分が瞬間的に蒸発する前記エネルギー密度に調整する手段を備えることを特徴とする。
【００１５】
第９の本発明の被切断材の切断面処理装置は、前記第７の本発明において、前記レーザ光を、前記被切断材に対し前記切断面長手方向に相対的に走査させる走査手段を備えることを特徴とする。
【００１６】
第１０の本発明の被切断材の切断面処理装置は、前記第７の本発明において、前記レーザ光のパルス幅が１００ピコ秒以下であることを特徴とする。
【００１７】
第１１の本発明の被切断材の切断面処理装置は、前記第７の本発明において、前記レーザ光が被切断材に照射されて該被切断材の一部が蒸発して発生する粉体を吸引する手段を備えることを特徴とする。
【００１８】
第１２の本発明の被切断材の切断面処理装置は、前記第７の本発明において、前記レーザ光が前記被切断材に照射される前に、該被切断材を予備加熱する加熱手段を備えることを特徴とする。
【００１９】
第１３の本発明の被切断材の切断面処理装置は、前記第１２の本発明において、前記加熱手段が、前記被切断材の吸収帯波長となる波長を有する予備加熱レーザ光により前記被切断材を予備加熱するものであることを特徴とする。
【００２０】
第１４の本発明の被切断材の切断面処理装置は、前記第１２または第１３の本発明のいずれかにおいて、前記予備加熱により略最高温度に達した前記切断面の部分に前記レーザ光を照射し蒸発させることを特徴とする。
【００２１】
第１５の本発明の被切断材の切断面処理装置は、前記第７の本発明において、前記レーザ光を前記走査方向と交差する方向に繰り返し移動させて前記被切断材の蒸発領域を調整可能なレーザ光移動手段を備えることを特徴とする。
【００２２】
第１６の本発明の被切断材の切断面処理装置は、前記第７の本発明において、前記レーザ光は前記被切断材の表面に対して垂直に照射されることを特徴とする。
【００２３】
第１７の本発明の被切断材の切断面処理装置は、前記第７の本発明において、前記レーザ光の走査に先行して、前記レーザ光の走査とともに切断位置を移動させて前記被切断材を切断する切断手段を備えることを特徴とする。
【発明の効果】
【００２４】
以上、説明したように本発明の被切断材の切断面処理方法によれば、被切断材の切断面に短パルスレーザ光を照射して、前記切断面の角部でレーザアブレーションを生じさせて前記角部の面取りを行うので、被切断材の一部欠損や溶融による垂れ現象などもなく、形状精度が保たれる。また、レーザ光照射による熱影響が殆どなく、被切断材に残留歪みを生じさせることなく面取りを行うことができる。したがって、残量歪みが発生しないように、事前に被切断材全体を加熱する工程が不要であり、工程が簡略化されるとともに、被切断材全体を加熱するための大規模な周辺設備を必要としない。また、面取り後の長時間の徐冷も必要とされないので、さらに工程が簡略化される効果がある。
【００２５】
さらに、被切断材のサイズが大きくなっても残留応力が蓄積されることがなく、大きなサイズの被切断材の処理が可能になる。また通常、ガラスなどの被切断材の切断面には強度を低下させる原因となる水平クラックが存在するが、水平クラックそのものを除去することができるため、ガラスなどの被切断材の強度をアップさせることができる。
さらに被切断材の表面のみに処理することができるため、被切断材の切断部周辺に熱に弱い材質があっても影響を及ぼすことがない。例えば、液晶パネルの液晶、樹脂等に熱ダメージを与えることがなく被切断材であるガラスの処理を行えるという効果がある。
さらには、ドライな面取りであるためその後の洗浄が不要であり、また、面取りしているため、ハンドリングによる傷が付きにくいという効果もある。
【００２６】
また、本発明の被切断材の切断面処理装置は、被切断材の切断面に照射するレーザ光を出力する光源と、前記レーザ光を誘導する手段とを備え、前記レーザ光は、該レーザ光の照射によって前記切断面の照射部分が瞬間的に蒸発するエネルギー密度で出力されるので、被切断材に適切なエネルギー密度を有するレーザ光を照射して、前記被切断材の照射部分でレーザアブレーションを生じさせて被切断材に残留歪みを生じさせることなく切断面の処理を行うことができる効果がある。
【発明を実施するための最良の形態】
【００２７】
以下に、本発明の一実施形態を添付図面に基づいて説明する。
切断面処理装置は、図１に示すように、被切断材としてのガラス１を載置する試料台２と、該試料台２を水平方向にリニア移動させる移動装置３を備えている。該移動装置３は、本発明の走査手段に相当する。
【００２８】
試料台２の上方には、ミラー５ａ、５ｂなどの光学系を有する誘導部５が位置しており、該誘導部５の出射方向に、ビームを集光する調整部６が位置し、該調整部６の出射方向前方（図では調整部６の下方）に、試料台２に載置されるガラス１の切断面１Ａが位置するように位置付けられている。なお、誘導部５には、その他に、ホモジナイザやシリンドリカルレンズなどの適宜の光学系部材を含むことができ、本発明としては、その構成が特定のものに限定されるものではない。
上記誘導部５の入射側には、レーザ光源４から出力されるレーザ光４ａが入力するように構成されている。なお、この実施形態では、レーザ光４ａとして、紫外線域の波長を有するものが好適なものとして使用されている。
【００２９】
また、上記誘導部５の上方には、ミラー１１ａ、１１ｂなどの光学系を有する誘導部１１が位置しており、該誘導部１１の出射方向に、前記ガラス１の切断面１Ａが位置している。誘導部１１においても、その他に、ホモジナイザやシリンドリカルレンズなどの適宜の光学系部材を含むことができ、本発明としては、その構成が特定のものに限定されるものではない。
なお、切断面１Ａにおいては、前記誘導部５による出射方向と前記誘導部１１による出射方向とがほぼ重なるようになっている。誘導部１１の入射側には、ＣＯ２を用いたレーザ光源１０から出力される予備加熱レーザ光１０ａが入力するように構成されている。なお、この実施形態では、予備加熱レーザ光１０ａとして、赤外線域の波長を有するものが好適なものとして使用されている。
【００３０】
さらに、レーザ光４ａおよび予備加熱レーザ光１０ａが前記切断面１Ａに照射される位置の近傍には、吸引装置７が設けられており、吸引装置７周辺の粉塵等を吸引して除去することが可能になっている。
【００３１】
なお、上記実施形態では、ガラス１を水平に配置し、その上方に誘導部５、１１を配置したものとして説明しているが、本発明としてはその配置方向や配置位置関係が特に限定されるものではない。例えばガラスを縦や斜めに設置するようにしたものであってもよく、誘導部も設置されたガラスの切断面にレーザ光を照射できるよう配置されているものであればよい。
【００３２】
次に、上記切断面処理装置を用いた処理方法について説明する。
試料台２上に、切断面１Ａが誘導部５および誘導部１１の出射方向に位置するようにガラス１を載置する。
レーザ光源１０では、ガラス１の吸収帯波長に属する波長を有する予備加熱レーザ光１０ａが出力される。レーザ光源１０から出力された予備加熱レーザ光１０ａは、誘導部１１に入射され、適宜のビーム整形やミラー１１ａ、１１ｂなどによる偏向を経て、誘導部１１から出射され、ガラス１の切断面１Ａの表面に照射される。そのときに予備加熱レーザ光１０ａがガラス１に照射される際のビーム形状は前記誘導部１１によって整形されて、図２の照射部１０ｂに示すように、ガラス１が移動する方向と平行に長手の形状にして、切断面１Ａの面取りする箇所のみが有効に加熱されるような強度分布をしている。該ビーム形状としては、処理を行う角部の大きさに相応して予備加熱できる幅を有するものであればよく、また、長さは、レーザ光４ａの照射に先行して予備加熱を効果的に行えるように設定されたものであればよい。例えば、幅と長さの比では数倍から数十倍に設定することができる。
【００３３】
一方、レーザ光源４では、適宜の出力パワーで紫外線域（波長１０−４００ｎｍ）の波長を有するレーザ光４ａが出力される。このレーザ光４ａのパルス幅は、ピコオーダーのものとして、好適には波長１００ピコ秒以下の短パルスのレーザ光とする。
レーザ光４ａは、誘導部５に入射され、適宜の整形やミラー５ａ、５ｂなどによる偏向を経て、誘導部５から出射され、調整部６に至る。調整部６ではレーザ光４ａを集光し、焦点位置がガラス１の切断面１Ａの表面が位置するように調整をする。これにより切断面１Ａには、レーザ光４ａによる照射スポット４ｂが得られる。照射スポット４ｂの径は、処理を行う角部の大きさに相応する小さいものとすることができ、上記照射部１０ｂの幅よりは小さいものとする。
【００３４】
上記照射スポット４ｂは、ガラスが瞬間的に蒸発する、すなわちレーザアブレーションが生じるエネルギー密度を有している。レーザアブレーションは、照射部にある値以上でのエネルギーが与えられると、瞬間的に固体表面から物資が放出される現象であり、固体の溶融を経ることなく蒸発が生じるものである。
なお、上記照射スポット４ｂは上記調整部６によって集光されてエネルギー密度が調整されたものであり、該調整部６は、前記レーザ光を、該レーザ光の照射によって前記切断面の照射部分が瞬間的に蒸発する前記エネルギー密度に調整する手段としての役割を有している。なお、上記エネルギー密度を得るためには、レーザ光源から出力されるレーザ光のパワーが適切に設定されている必要がある。該レーザ光のパワーを調整する手段を備える場合には、これも上記エネルギー密度に調整する手段に含まれる。
【００３５】
照射スポット４ｂは、照射部１０ｂと部分的に重なるようにされており、さらには、照射部１０ｂの加熱によりガラス表面の温度が最高温度に達する位置に照射スポット４ｂが位置するのが望ましい。照射スポット４ｂと照射部１０ｂとは、移動装置３によってガラス１を移動させることで、ガラス１に対し相対的に移動してレーザ光の走査がなされる。この走査方向に対し、照射スポット４ｂを照射部１０ｂの走査方向後方域に位置させることで、レーザ光１０による予備加熱が先行する。照射部１０ｂでは、走査方向中心で概ね最高エネルギー密度を示すが、ガラス切断面１Ａに沿って移動させることで、ガラス表面に熱が蓄積され、ガラス１上では、照射部１０ｂの走査方向中央よりも後方側が最高温度になる。
【００３６】
図３は、切断面上で、照射部１０ｂが移動した際の時間経過と切断面の温度の変化の一例（ビーム長さＬｍｍ、走査速度（Ｌ×１１）ｍｍ／秒）を示す図である。ビーム中心が通過した後、やや時間を置いて切断面１Ａが最高到達温度に達している。すなわち、この位置に常に照射スポット４ｂが位置するように照射スポット４ｂと照射部１０ｂとの位置関係を定めるのが望ましい。
【００３７】
この配置関係で、照射スポット４ａ、照射部１０ａとガラス１を相対移動させることにより、前記照射部１０ｂと照射スポット４ｂとが切断面１Ａの角部１Ｂに沿って移動し（走査され）、所望の面取りが行なわれる。すなわち、照射部１０ｂによって部分的に予備加熱された角部１Ｂでは、続いて照射される照射スポット４ｂが短パルス、高エネルギー密度で照射されるため、該スポットでガラスが瞬間的に蒸発するレーザアブレーション現象が生じ、角部１Ｂの面取りが行われる。上記走査速度は、例えば数十〜数百ｍｍ／秒の速度が例示されるが、本発明としては特にこれに限定されるものではない。但し、少なくとも上記レーザアブレーションが生じるように走査速度は設定する必要がある。
なお、蒸発したガラス粒子は、吸引装置７で強制的に吸引して除去することで、ガラス１への再付着を確実に防ぐことができる。
【００３８】
上記レーザアブレーションでは、照射スポット４ｂによるガラス１への熱影響は殆どない。照射部１０ｂおよび照射スポット４ｂが通過した角部１Ｂでは面取り部１Ｂ０が形成されており、さらに照射部１０ｂ、照射スポット４ｂの通過後、角部に沿った処理中に徐々に温度が低下し、残留歪みは殆ど発生しない。また、処理後の徐冷も必要とされない。
【００３９】
図４は、面取りが行われた角部１Ｂすなわち面取り部１Ｂ０を示すものであり、例えば曲率半径Ｒが５０μｍ程度のＲ面取りを行うことができる。なお、この曲率半径は、前記照射スポットの径などによっても異なるものであり、本発明としては広範囲の曲率でＲ面取りを行うことができる。
【００４０】
すなわち、本発明では、ガラスに対して蒸発することができる超短パルスレーザ光を集光して小さいビームスポットにして、ガラスの切断面の表面に照射することによって、ガラスの一部を瞬間的に蒸発させることができる。短パルスを使用しているため、角部の欠損や垂れなどが生じることはなく、また、ガラスの切断面周辺に熱影響を与えることがないので、残留歪を発生させることなく面取りすることができる。
【００４１】
またガラスを予め予備加熱により部分的に高温にしておくことで、蒸発して高温になっているガラス粒子が切断面に付着した際に発生する熱ダメージを抑制することができる。なお、予備加熱としては、上記実施形態ではレーザ光を用いたが、本発明としてはこれに限定されるものではなく、加熱源としてバーナなどを用いても構わない。ただし、予備加熱レーザ光を用いれば、最高到達温度点の位置が正確になり、より効果的に予備加熱および面取りを行うことができる。
【００４２】
なお、切断面の直進性が短パルスレーザのビームスポット４ｂの径より大きく逸脱するような場合、上記面取りや良好になされない。これに対しては、レーザ光移動手段に相当するガルバノミラーやＡＯＭ（音響光学素子）等によって上記走査方向に交差（直角でも良い）する方向にレーザビームを繰り返し移動させることにより、直進性が逸脱している場合においても面取りが可能となる。上記ガルバノミラーやＡＯＭ（音響光学素子）は、本発明におけるレーザ光移動手段に相当する。なお、上記移動量は、走査方向に対するレーザ光のずれ量などを考慮して決定することができる。また繰り返し周期や移動速度も、走査速度などを考慮して適宜設定することができる。
【００４３】
さらに本発明では、ガラス表面に対して垂直にビームを照射して面取りすることができるため、図５に示すように、切断されたガラス１、１の切断面１Ａ、１Ａ同士を向かい合わせにし、その上方から上記と同様にして、角部１Ｂ、１Ｂに亘るように短パルスのレーザ光を照射することで、角部１Ｂ、１Ｂを一度に面取りして面取り部１Ｂ０、１Ｂ０とすることができる。この際に、上記実施形態と同様に予備加熱レーザなどによってガラス１、１の予備加熱を先行して行うのが望ましい。
【００４４】
また、上記実施形態では、既に切断がされたガラスを用意して面取りを行うものについて説明したが、本発明では、ガラススクライブ装置などに上記機能を付加し、ガラスの割断と同時に面取りをすることができる。
この装置を図６に基づいて説明する。上記したレーザ光４ａ、１０ｂを照射する装置の他に、切断手段としてメカホイール１５を備えており、上記レーザ光１０ｂの走査方向前方に該メカホイール１５が位置するようにする。
この装置では、上記実施形態と同様にガラスを移動させると、所定の箇所にメカホイール１５によって亀裂１Ｃが形成される。この亀裂１Ｃに対し、上記実施形態と同様にレーザ光１０ａとレーザ光４ａとが、亀裂１Ｃにおける対向する角部１Ｂ、１Ｂにおいて照射部１０ｂと照射スポット４ｂとして照射され、上記実施形態と同様に、角部１Ｂ、１Ｂに同時に面取りがなされ、面取り部１Ｂ０、１Ｂ０が形成される。なお、亀裂１Ｃの形成方法は本発明としては特に限定されるものではなく、種々の方法を採用することができる。この形態では、ガラスの割断と面取りとが同時に行われ、作業効率が向上する効果がある。
【００４５】
なお、上記各説明では、処理対象をガラスに限定して説明をしている。ただし、本発明としては処理対象がガラスに限定されるものではなく、セラミック、半導体などの高脆性非金属材料に適用することができ、さらにはこれに限定されず、上記作用が得られる限りは種々の材料に適用することが可能である。
【００４６】
以上、本発明について上記各実施形態に基づいて説明を行ったが、本発明は上記実施形態の内容に限定されるものではなく、本発明を逸脱しない限りは当然に適宜の変更が可能である。
【図面の簡単な説明】
【００４７】
【図１】本発明の一実施形態における切断面処理装置を示す概略図である。
【図２】同じく、該装置による切断面処理過程を示す図である。
【図３】同じく、ガラス表面での予備加熱レーザ光による温度変化を示すグラフである。
【図４】同じく、面処理がなされたガラスの角部を示す拡大図である。
【図５】本発明の切断処理方法における他の実施形態での過程を示す図である。
【図６】本発明の他の実施形態の切断面処理装置による切断面処理過程を示す図である。
【図７】従来の面取り方法の一例を示す図である。
【図８】従来の面取り方法の他例を示す図である。
【符号の説明】
【００４８】
１    ガラス
１Ａ  切断面
１Ｂ  角部
１Ｂ０  面取り部
１Ｃ  亀裂
３    移動装置
４    レーザ光源
４ａ  レーザ光
４ｂ  照射スポット
６    調整部
７    吸引装置
１０    レーザ光源
１０ａ  予備加熱レーザ光
１０ｂ  照射部
【図１】
2010099708.tif 000003
【図２】
2010099708.tif 000004
【図３】
2010099708.tif 000005
【図４】
2010099708.tif 000006
【図５】
2010099708.tif 000007
【図６】
2010099708.tif 000008
【図７】
2010099708.tif 000009
【図８】
2010099708.tif 000010